СЫРЬЕВАЯ СМЕСЬ ДЛЯ ИЗГОТОВЛЕНИЯ КЕРАМЗИТА
RAW MIXTURE FOR PRODUCTION OF EXPANDED CLAY

Изобретение относится к промышленности строительных материалов и касается составов сырьевых смесей для изготовления керамзита.
Известна сырьевая смесь для изготовления керамзита, содержащая вспучивающуюся глину и отход вскрышной породы - бентонитоподобную глину, при следующем соотношении компонентов, мас.%: вспучивающаяся глина 70,0-90,0; бентонитоподобная глина 10,0-30,0 [1].
Задачей изобретения является повышение прочности керамзита, полученного из сырьевой смеси.
Технический результат достигается тем, что сырьевая смесь для изготовления керамзита, содержащая вспучивающуюся глину и отход вскрышной породы - бентонитоподобную глину, в качестве вспучивающейся глины содержит глину монтмориллонитовую и дополнительно - каолин и фосфогипс при следующем соотношении компонентов, мас.%: глина монтморюглонитовая 33,0-37,0; отход вскрышной породы - бентонитоподобная глина 40,0-45,0; каолин 5,0-10,0; фосфогипс 13,0-17,0.
В таблице приведены составы сырьевой смеси для изготовления керамзита.
Таблица
Компоненты
Состав, мас.%:
1
2
3
Глина монтмориллонитовая
33,0
35,0
37,0
Отход вскрышной породы - бентонитоподобная глина
40,0
43,0
45,0
Каолин
10,0
7,0
5,0
Фосфогипс
17,0
15,0
13,0
Прочность на сжатие, МПа
~ 5
~ 5
~ 5
Компоненты дозируют в требуемых количествах и смешивают. Из полученной сырьевой смеси с влажностью 21-23% формуют гранулы размером 20-40 мм, которые сушат и обжигают при температуре 990-1130°C.
Источник информации
1. SU 1616870, 1990.